REVENDICATIONS 1. Composition polymérisable de revêtement anti-rayures comprenant : a) au moins un alkoxysilane et/ou au moins un hydrolysat de celui- ci, b) des particules anisotropes d'au moins un oxyde métallique et/ou d'au moins un oxyhydroxyde métallique, ayant un axe principal et une longueur Dlsuivant cet axe principal, inférieure ou égale à 400 nm et dont les dimensions varient, dans une direction transverse audit axe principal, entre une dimension minimum D2 et une dimension maximum D3, avec D3# D2, c) optionnellement un catalyseur de polymérisation, caractérisée en ce que les ratios F=D1/D2 et f=Dl/D3 définissant les facteurs de forme de ladite particule anisotrope vérifient la relation F>10etf>10. 2. Composition selon la revendication 1, caractérisée en ce que 10 3. Composition selon la revendication 2, caractérisée en ce que F # 15. 4. Composition selon la revendication 3, caractérisée en ce que F>20, préférentiellement F>25. 5. Composition selon la revendication 4, caractérisée en ce que F>30, préférentiellement F#35. 6. Composition selon l'une quelconque des revendications 2 à 5, caractérisée en ce que f# 20, préférentiellement f# 25. 7. Composition selon l'une quelconque des revendications précédentes, caractérisée en ce que Dlvarie de 100 à 300 nm. 8. Composition selon la revendication 7, caractérisée en ce que Dl varie de 140 à 300 nm. 9. Composition selon la revendication 8, caractérisée en ce que Dl varie de 140 à 200 nm. 10. Composition selon l'une quelconque des revendications précédentes, caractérisée en ce que F et f sont sensiblement identiques. 11. Composition selon la revendication 10, caractérisée en ce que les particules anisotropes présentent la forme d'aiguilles. 12. Composition selon l'une quelconque des revendications 1 à 9, caractérisée en ce que les particules anisotropes présentent la forme de lattes. 13. Composition selon l'une quelconque des revendications précédentes, caractérisée en ce que ledit oxyde métallique est un oxyde d'aluminium. 14. Composition selon l'une quelconque des revendications 1 à 12, caractérisée en ce que ledit oxyhydroxyde métallique est un oxyhydroxyde d'aluminium AIOOH. 15. Composition selon l'une quelconque des revendications précédentes, caractérisée en ce que les particules anisotropes ont subi un traitement de surface afin d'accroître leur solubilité dans l'alkoxysilane et/ou l'hydrolysat de celui-ci. 16. Composition selon la revendication 15, caractérisée en ce que le traitement de surface des particules anisotropes comprend une étape de greffage d'au moins un alkoxysilane organofonctionnel. 17. Composition selon la revendication 16, caractérisée en ce que l'alkoxysilane organofonctionnel est un époxysilane et/ou un (méth)acryloxysilane. 18. Composition selon la revendication 17, caractérisée en ce que l'alkoxysilane organofonctionnel est le y-glycidoxypropyltriméthoxysilane et/ou le (3-méthacryloxy propyl) triméthoxy silane. 19. Composition selon l'une quelconque des revendications précédentes, caractérisée en ce que les particules anisotropes sont sous forme d'une solution colloïdale. 20. Composition selon l'une quelconque des revendications précédentes, caractérisée en ce que les particules anisotropes sont obtenues par hydrolyse d'un précurseur métallique hydrolysable et traitement hydrothermal. 21. Composition selon la revendication 20, caractérisée en ce que le précurseur métallique hydrolysable est un acylate d'aluminium. 22. Composition selon la revendication 20 ou 21, caractérisée en ce que le traitement hydrothermal est effectué en milieu acide, en autoclave, à une température comprise entre 150 C et 200 C. 23. Composition selon l'une quelconque des revendications précédentes, caractérisée en ce que l'extrait sec théorique de ladite composition comprend de 0,1 à 39 % en masse de particules anisotropes d'oxyde métallique et/ou d'oxyhydroxyde métallique. 24. Composition selon la revendication 23, caractérisée en ce que l'extrait sec de ladite composition comprend de 3 à 35% en masse, préférentiellement de 10 à 35% en masse de particules anisotropes d'oxyde métallique et/ou d' oxyhydroxyde métallique. 25. Composition selon l'une quelconque des revendications précédentes, caractérisée en ce que l'alkoxysilane et/ou l'hydrolysat de celui-ci est un époxysilane. 26. Composition selon l'une quelconque des revendications précédentes comprenant au moins un autre oxyde métallique globalement isotrope. 27. Substrat revêtu d'un film obtenu par dépôt et durcissement d'une composition selon l'une quelconque des revendications précédentes. 28. Substrat revêtu d'un film, selon la revendication 27, caractérisé en ce que ledit film présente une épaisseur de 1 à 10 microns, préférentiellement de 2 à 5 microns. 29. Substrat revêtu d'un film selon la revendication 27 ou 28, caractérisé en ce que ledit film présente, sous rayure par une pointe diamant de rayon de pointe 100 micromètres, une charge critique supérieure ou égale à 7 N, préférentiellement supérieure ou égale à 9 N. 30. Substrat revêtu d'un film selon la revendication 29, caractérisé en ce que ledit film présente une charge critique supérieure ou égale à 11. 31. Substrat selon l'une quelconque des revendications 27 à 30, caractérisé en ce que ledit substrat est une lentille ophtalmique. 32. Substrat selon la revendication 31, caractérisé en ce que ledit substrat est un verre de lunettes. 33. Particules anisotropes d'oxyde métallique et/ou d'oxyhydroxyde métallique ayant un axe principal et une longueur Dlsuivant cet axe principal, inférieure ou égale à 400 nm et dont les dimensions varient, dans une direction transverse audit axe principal, entre une dimension minimum D2 et une dimension maximum D3, avec D3> D2, caractérisées en ce que les ratios F=D1/D2 et f=Dl/D3 définissant les facteurs de forme desdites particules anisotropes, vérifient la relation F>10 et f# 10. 34. Particules anisotropes selon la revendication 33, caractérisées en ce que F#25, préférentiellement F#30. 35. Particules anisotropes selon la revendication 34, caractérisées en ce que ledit oxyhydroxyde est l'oxyhydroxyde d'aluminium AIOOH. 36. Particules anisotropes selon l'une quelconque des revendications 33 à 35, caractérisées en ce qu'elles comprennent une écorce greffée d'au moins un alkoxysilane organofonctionnel. 37. Particules anisotropes selon la revendication 36, caractérisées en ce que l'alkoxysilane greffé est le y-glycidoxypropyltriméthoxysilane et/ou le (3-méthacryloxypropyl)triméthoxysilane. 38. Particules anisotropes selon la revendication 36 ou 37, caractérisées en ce que l'écorce représente 10 à 40%, de préférence 10 à 30% de la masse totale des particules. 39. Particules anisotropes selon l'une quelconque des revendications 33 à 38, caractérisée en ce que les particules anisotropes sont sous forme d'une solution colloïdale.